ПОЛИПРОПИЛЕН С КОНТРОЛИРУЕМОЙ РЕОЛОГИЕЙ

1. Способ получения полипропиленовой смолы с контролируемой реологией (CR), включающий стадию приведения в контакт при условиях расщепления не-CR полипропиленовой смолы, имеющей низкую скорость течения расплава (MFR) менее чем 10 г/10 мин, измеренную согласно методу ASTM D-1238-04, Условия В, при 230°С и нагрузке 216 кг, с циклическим пероксидом формулы:
(I)
1
6
1
20
3
20
6
20
7
20
7
20
в которой каждый из R-R независимо представляет собой водород или инертно-замещенный или незамещенный C-Cалкил, C-C циклоалкил, C-C арил, C-C аралкил или C-C алкарил, в котором CR полипропиленовая смола имеет общее число выделенного углерода менее 60 Ед, что является на 30% ниже, чем при получении CR полипропиленовой смолы с линейным пероксидом в тех же условиях.
1
6
1
20
1
20
6
20
2. Способ по п.1, в котором один или несколько групп из R-R являются инертно замещенными одной или несколькими группами из гидроксила, C-C алкокси, линейного или разветвленного C-Cалкила, C-C арилокси, галогена, сложного эфира, карбоксила, нитрила и амидо.
1
6
1
10
3. Способ по п.1, в котором каждый из R-R независимо представляет собой C-C алкил.
4. Способ по п.1, в котором циклический пероксид присутствует в количестве от 50 до 10000 м.д.
5. Способ по п.1, в котором условия расщепления включают температуру от 175°C до 290°C.
6. Способ по п.1, в котором не-CR полипропиленовая смола представляет собой, по меньшей мере, один полимер из пропиленового гомополимера, неупорядоченного сополимера пропилена или ударопрочного сополимера пропилена.
7. CR полипропиленовая смола, полученная способом по любому из пп.1-6.
8. Изделие, содержащее CR полипропиленовую смолу по п.7.
9. Изделие по п.8 в форме компонента для внутренней отделки автомобиля.